(57)【要約】      （修正有）【課題】電解液の分解及び活物質の劣化を抑制し、サイクル特性を向上させる事ができる非水電解液二次電池を提供する。【解決手段】リチウムを吸蔵・放出する負極活物質を含む負極と、リチウムを吸蔵・放出する正極活物質を含む正極と、非水電解液とを備える非水電解液二次電池であって、負極活物質が、ＣＶＤ法、スパッタリング法、蒸着法、溶射法、またはめっき法により集電体上に堆積して形成した薄膜であり、該薄膜がその厚み方向に形成された切れ目によって柱状に分離されており、該柱状部分の底部が集電体と密着しており、非水電解液に一般式（１）で表わされるフォスファゼン誘導体が含有されていることを特徴としている。2006185829.tif 000008（ここで、Ｒ1及びＲ2は１価の置換基またはハロゲン元素を示し、ｎ＝３〜１４である。）【選択図】なし【特許請求の範囲】
【請求項１】
リチウムを吸蔵・放出する負極活物質を含む負極と、リチウムを吸蔵・放出する正極活物質を含む正極と、非水電解液とを備える非水電解液二次電池であって、
前記負極活物質が、ＣＶＤ法、スパッタリング法、蒸着法、溶射法、またはめっき法により集電体上に堆積して形成した薄膜であり、該薄膜がその厚み方向に形成された切れ目によって柱状に分離されており、該柱状部分の底部が前記集電体と密着しており、前記非水電解液に一般式（１）で表わされるフォスファゼン誘導体が含有されていることを特徴とする非水電解液二次電池。
【化１】
2006185829.tif 000006
（ここで、Ｒ1及びＲ2は１価の置換基またはハロゲン元素を示し、ｎ＝３〜１４である。）
【請求項２】
前記フォスファゼン誘導体が環状フォスファゼン誘導体であることを特徴とする請求項１に記載の非水電解液二次電池。
【請求項３】
前記一般式（１）におけるＲ1及びＲ2のうち、リンに直接結合する総置換基数に占めるハロゲン元素の割合が８０％以上１００％未満であることを特徴とする請求項１または２に記載の非水電解液二次電池。
【請求項４】
前記一般式（１）におけるＲ1及びＲ2のうちの少なくとも１つがフェノキシ基であることを特徴とする請求項１〜３のいずれか１項に記載の非水電解液二次電池。
【請求項５】
前記非水電解液中の溶媒成分における前記フォスファゼン誘導体の割合が２０体積％以下であることを特徴する請求項１〜４のいずれか１項に記載の非水電解液二次電池。
【請求項６】
前記負極活物質が、シリコン、シリコン合金、錫、または錫合金であることを特徴とする請求項１〜５のいずれか１項に記載の非水電解液二次電池。
【請求項７】
リチウムを吸蔵・放出する負極活物質を含む負極と、リチウムを吸蔵・放出する正極活物質を含む正極と、非水電解液とを備える非水電解液二次電池に用いられる非水電解液であって、
前記負極活物質が、ＣＶＤ法、スパッタリング法、蒸着法、溶射法、またはめっき法により集電体上に堆積して形成した薄膜であり、該薄膜がその厚み方向に形成された切れ目によって柱状に分離されており、該柱状部分の底部が前記集電体と密着しており、前記非水電解液に一般式（１）で表わされるフォスファゼン誘導体が含有されていることを特徴とする非水電解液。
【化２】
2006185829.tif 000007
（ここで、Ｒ1及びＲ2は１価の置換基またはハロゲン元素を示し、ｎ＝３〜１４である。）
【発明の詳細な説明】
【技術分野】
【０００１】
本発明は、リチウム二次電池などの非水電解液二次電池に関するものである。
【背景技術】
【０００２】
近年、高出力及び高エネルギー密度の新型二次電池の１つとして、非水電解液を用い、リチウムイオンを正極と負極との間で移動させて充放電を行うリチウム二次電池が利用されている。
【０００３】
このようなリチウム二次電池用負極として、リチウムと合金化する材料を負極活物質として用いたものが検討されている。リチウムと合金化する材料としては、例えばシリコンが検討されている。しかしながら、シリコン等のリチウムと合金化する材料は、リチウムを吸蔵・放出する際に、活物質の体積が膨張・収縮するため、充放電に伴い活物質が微粉化したり、活物質が集電体から脱離する。このため、電極内の集電性が低下し、充放電サイクル特性が悪くなるという問題があった。
【０００４】
本出願人は、シリコンを活物質とし、良好な充放電サイクル特性を示すリチウム二次電池用電極として、スパッタリング法、化学気相堆積法（ＣＶＤ法）、及び蒸着法などの薄膜形成方法により、集電体上にシリコンの薄膜を形成した電極を提案している（特許文献１）。また、シリコンにコバルトなどの他の元素を添加したリチウム二次電池用電極を提案している（特許文献２）。
【０００５】
一方、炭素材料または金属リチウムなどを負極活物質として用いたリチウム二次電池においては、非水電解液にフォスファゼンを溶解することが提案されている（例えば、特許文献３）。
【０００６】
本出願人が提案している上記電極を用いたリチウム二次電池は、充放電容量が非常に大きい電池であるが、充放電の繰り返しにより活物質の劣化や電解液の分解を生じ、サイクル特性が不十分となる場合があった。
【特許文献１】国際公開第０１／２９９１３号パンフレット
【特許文献２】国際公開第０２／０７１５１２号パンフレット
【特許文献３】国際公開第０２／０２１６２９号パンフレット
【発明の開示】
【発明が解決しようとする課題】
【０００７】
本発明の目的は、電解液の分解及び活物質の劣化を抑制し、サイクル特性を向上させることができる非水電解液二次電池を提供することにある。
【課題を解決するための手段】
【０００８】
本発明の非水電解液は、リチウムを吸蔵・放出する負極と、リチウムを吸蔵・放出する正極活物質を含む正極と、非水電解液とを備え、負極活物質が、ＣＶＤ法、スパッタリング法、蒸着法、溶射法、またはめっき法により集電体上に堆積して形成した薄膜であり、該薄膜がその厚み方向に形成された切れ目によって柱状に分離されており、該柱状部分の底部が集電体と密着しており、非水電解液に一般式（１）で表わされるフォスファゼン誘導体が含有されていることを特徴としている。
【０００９】
【化１】
2006185829.tif 000002
【００１０】
（ここで、Ｒ1及びＲ2は１価の置換基またはハロゲン元素を示し、ｎ＝３〜１４である。）
本発明においては、ＣＶＤ法、スパッタリング法、蒸着法、溶射法、またはめっき法により集電体上に堆積して形成した薄膜を負極活物質として用いている。また、この薄膜は、その厚み方向に形成された切れ目によって柱状に分離されており、該柱状部分の底部は集電体と密着している。このような薄膜は、シリコン、シリコン合金、錫、または錫合金などを用い、ＣＶＤ法やめっき法などにより集電体上に堆積させて形成することができ、またその厚み方向に形成された切れ目は、該薄膜が充放電反応などによって膨張・収縮することにより形成することができる。この切れ目によって、薄膜が柱状に分離されており、柱状部分の周囲には空隙が形成されている。このため、負極活物質がリチウムを吸蔵し膨張した際に、その体積膨張を空隙によって受け入れることができ、体積膨張による応力の発生を抑制することができる。また、柱状部分の底部は集電体と密着しているため、負極活物質が充放電によって膨張・収縮しても、集電体から剥離することがなく、このため良好なサイクル特性が得られる。
【００１１】
しかしながら、上述のように、充放電の繰り返しによって活物質の劣化や電解液の分解が生じるため、サイクル特性が低下する場合がある。すなわち、負極活物質が充放電によって膨張・収縮することにより、負極活物質薄膜の柱状部分の特に側面に電解液と反応して変質しやすい部分が生成すると考えられる。充放電サイクルにより、このような現象が繰り返されると、活物質の変質が徐々に進み、リチウムを可逆的に吸蔵・放出する能力が失われて容量が劣化する。本発明に従い、一般式（１）で表わされるフォスファゼン誘導体を電解液に含有させることにより、上記電解液の分解や活物質の劣化が抑制され、サイクル特性を改善させることができる。
【００１２】
本発明において、フォスファゼン誘導体は、負極との反応性を考慮すると、環状フォスファゼン誘導体であることが好ましい。
【００１３】
上記一般式（１）におけるＲ1及びＲ2のうち、リンに直接結合する総置換基数に占めるハロゲン元素の割合が８０％以上１００％未満であることが好ましい。ハロゲン元素としては、フッ素、塩素、臭素等が挙げられる。特にフッ素であることが好ましい。
【００１４】
上記一般式（１）において、Ｒ1及びＲ2の全てがフッ素である場合は、フォスファゼン誘導体の沸点が低くなり、取り扱いにくいため、また融点が１５〜２０℃付近と高くなり、電池の低湿特性が低下しやすいため、好ましくない。特にｎが３の場合、Ｒ1及びＲ2の全てがフッ素であると、沸点が５２℃と低く、揮発しやすくなるため好ましくない。Ｒ1及びＲ2における１価の置換基としては、アルコキシ基、アルキル基、アシル基、アリール基、カルボキシル基などが挙げられる。アルコキシ基としては、メトキシ基、エトキシ基、フェノキシ基が挙げられる。また、メトキシエトキシ基などのアルコキシ基置換アルコキシ基であってもよい。Ｒ1及びＲ2のうち、少なくとも１つはフェノキシ基であることが好ましい。
【００１５】
これらの１価の置換基の割合が多すぎると、電解液の粘度が高まって、容量が安定に得られないなどの電池性能に与える悪影響があり、また負極活物質との反応性が高くなる。従って、上述のようにＲ1及びＲ2のうち８０％以上１００％未満がハロゲン元素であることが好ましい。
【００１６】
本発明においてフォスファゼン誘導体は、１種を単独で用いてもよいし、２種以上を併用して用いてもよい。
【００１７】
本発明において、フォスファゼン誘導体は、非水電解液中の溶媒成分において、３０体積％以下含まれていることが好ましく、さらに好ましくは０．０１〜３０体積％であり、さらに好ましくは２０体積％以下であり、さらに好ましくは０．１〜２０体積％であることが好ましい。フォスファゼン誘導体の含有量が多すぎると、放電容量が低下し、電池性能が不安定となる場合がある。
【００１８】
本発明の負極活物質は、リチウムを吸蔵・放出する活物質であり、好ましくはリチウムと合金化することにより、リチウムを吸蔵する活物質が好ましく用いられる。このような負極活物質としては、シリコン、シリコン合金、錫、または錫合金が挙げられる。シリコン合金としては、シリコンと、コバルト、鉄、亜鉛、及びジルコニウムから選ばれる少なくとも１種とを含む合金が例示される。具体的には、Ｓｉ−Ｃｏ合金、Ｓｉ−Ｆｅ合金、Ｓｉ−Ｚｎ合金、Ｓｉ−Ｚｒ合金などが挙げられる。
【００１９】
本発明の非水電解液は、リチウムを吸蔵・放出する負極活物質を含む負極と、リチウムを吸蔵・放出する正極活物質を含む正極と、非水電解液とを備える非水電解液二次電池に用いられる非水電解液であり、負極活物質が、ＣＶＤ法、スパッタリング法、蒸着法、溶射法、またはめっき法により集電体上に堆積して形成した薄膜であり、該薄膜がその厚み方向に形成された切れ目によって柱状に分離されており、該柱状部分の底部が集電体と密着しており、非水電解液に一般式（１）で表わされるフォスファゼン誘導体が含有されていることを特徴としている。
【００２０】
本発明において、負極活物質は、シリコン非結晶薄膜またはシリコンを主成分とする非結晶薄膜であることが特に好ましい。非結晶とは、非晶質及び結晶子サイズが１００ｎｍ以下の微結晶を意味する。非晶質であるか否かの判定及び微結晶薄膜中の結晶子サイズの測定は、Ｘ線回折スペクトル中のピークの有無、及びピークの半値幅をＳｃｈｅｒｒｅｒの式に適用することによって行うことができる。上記の非結晶の定義から明らかなように、非結晶薄膜には、単結晶薄膜及び多結晶薄膜は含まれない。
【００２１】
本発明において、薄膜が堆積される集電体表面の算術平均粗さＲａは、０．１μｍ以上であることが好ましい。算術平均粗さＲａは、日本工業規格（ＪＩＳ  Ｂ  ０６０１−１９９４）に定められている。算術平均粗さＲａは、例えば触針式表面粗さ計により測定することができる。このような大きな凹凸を有する集電体の上に薄膜を堆積させることにより、薄膜の表面に、集電体表面の凹凸に対応した凹凸を形成することができる。表面に大きな凹凸を有する薄膜を活物質として充放電を行うと、薄膜の膨張・収縮に伴う応力が薄膜の凹凸の谷部に集中して膜厚方向に切れ目が形成され、上述のように薄膜が柱状に分離される。この結果、充放電によって発生する応力が分散され、薄膜の可逆的な構造変化が容易になる。
【００２２】
集電体表面の算術平均粗さＲａの上限値は、特に限定されるものではないが、集電体の厚みが１０〜１００μｍの範囲であることが好ましいので、集電体表面の算術平均粗さＲａの上限値は実質的に１０μｍ以下であることが好ましい。
【００２３】
本発明においては、集電体として耐熱性銅合金箔を用いることが好ましい。ここで、耐熱性銅合金とは、２００℃１時間の焼鈍後の引張強度が３００ＭＰａ以上である銅合金を意味している。このような耐熱性銅合金としては、例えば、表１に挙げたものを使用することができる。
【００２４】
【表１】
2006185829.tif 000003
【００２５】
本発明における負極の作製においては、集電体上に薄膜を形成する際の温度変化によって、集電体の機械的強度が低下し、電池を作製する際の加工が困難になる場合がある。集電体として、耐熱性銅合金薄を用いることにより、温度変化による機械的強度の低下を防止することができ、十分な導電性を確保することができる。
【００２６】
上述のように、本発明において用いる集電体は、その表面に大きな凹凸を有することが好ましい。このため、耐熱性銅合金箔の算術平均粗さＲａが十分に大きくない場合には、その箔表面に電解銅または電解銅合金を設けることにより、その表面に大きな凹凸を設けてもよい。電解銅層及び電解銅合金層は、電解法により形成することができる。
【００２７】
本発明において、負極は、薄膜を集電体上に堆積させて作製される。薄膜を堆積して形成する方法としては、気相から原料を供給して薄膜を堆積させる方法が好ましく用いられる。この方法によれば、集電体表面の凹凸に対してほぼ均一に薄膜が堆積されるため、薄膜の表面に、集電体表面の凹凸形状に対応した凹凸を形成することができる。気相から原料を供給して薄膜を堆積させる方法としては、例えば、スパッタリング法、化学気相堆積法（ＣＶＤ法）、及び蒸着法などが挙げられる。また、液相から原料を供給して薄膜を堆積させる方法としては、めっき法が挙げられる。
【００２８】
本発明における非水電解液には、フォスファゼン誘導体が含有されるが、フォスファゼン誘導体以外の溶媒としては、環状カーボネート、鎖状カーボネート、ラクトン化合物（環状カルボン酸エステル）、鎖状カルボン酸エステル、環状エーテル、鎖状エーテル、含硫黄有機溶媒等が挙げられる。これらの溶媒は、単独でフォスファゼン誘導体と混合して用いてもよいし、２種以上をフォスファゼン誘導体と混合して用いてもよい。これらの溶媒の中でも、総炭素数が３〜９の環状カーボネート、ラクトン化合物、鎖状カーボネート、鎖状カルボン酸エステル、鎖状エーテルが好ましく用いられる。これらの非水系溶媒は、リチウムイオン伝導性及び安定性に優れるため、電池に使用した際の電池特性が良好となる。
【００２９】
上記環状カーボネートとしては、エチレンカーボネート、プロピレンカーボネート、ブチレンカーボネート、ビニレンカーボネート、ビニルエチレンカーボネート等が例示される。上記ラクトン化合物としては、γ−ブチルラクトン、γ−バレロラクトン、δ−バレロラクトン等が例示される。上記鎖状カーボネートとしては、ジメチルカーボネート、ジエチルカーボネート、エチルメチルカーボネート等が例示される。上記の鎖状カルボン酸エステルとしては、酢酸エチル、プロピオン酸メチル、プロピオン酸エチル等が例示される。上記鎖状エーテルとしては、ジメトキシエタン、ジエトキシエタン等が例示される。
【００３０】
本発明における非水電解液の溶質としては、一般にリチウム塩が用いられる。リチウム塩は、リチウム二次電池において溶質として用いることができるものであれば、特に限定されるものではない。具体例としては、例えば、ＬｉＰＦ6、ＬｉＢＦ4、ＬｉＡｓＦ6などのＬｉＸＦy（式中、ＸはＰ、Ａｓ、Ｓｂ、Ｂ、Ｂｉ、Ａｌ、Ｇａ、またはＩｎであり、ＸがＰ、ＡｓまたはＳｂのときｙは６であり、ＸがＢｉ、Ａｌ、Ｇａ、またはＩｎのときｙは４である）で表わされる無機リチウム塩；Ｌｉ2Ｂ10Ｃｌ10、Ｌｉ2Ｂ12Ｃｌ12などの無機リチウム塩；ＬｉＣＦ3ＳＯ3、ＬｉＮ（ＣＦ3ＳＯ2）2、ＬｉＮ（Ｃ2Ｆ5ＳＯ2）2、ＬｉＮ（ＣＦ3ＳＯ2）（Ｃ4Ｆ9ＳＯ2）、ＬｉＣ（ＣＦ3ＳＯ2）3、ＬｉＣ（Ｃ2Ｆ5ＳＯ2）3などのリチウムパーフルオロアルキルスルホン酸イミドＬｉＮ（ＣmＦ2m+1ＳＯ2）（ＣnＦ2n+1ＳＯ2）（式中、ｍ及びｎはそれぞれ独立して１〜４の整数である）及びリチウムパーフルオロアルキルスルホン酸メチドＬｉＣ（ＣpＦ2p+1ＳＯ2）（ＣqＦ2q+1ＳＯ2）（ＣrＦ2r+1ＳＯ2）（式中、ｐ、ｑ及びｒはそれぞれ独立して１〜４の整数である）で表わされる有機リチウム塩；ＬｉＰＦ3（ＣＦ3）3、ＬｉＰＦ2（Ｃ2Ｆ5）4、ＬｉＰＦ3（Ｃ2Ｆ5）3、ＬｉＢ（ＣＦ3）4、ＬｉＢＦ（ＣＦ3）3、ＬｉＢＦ2（ＣＦ3）2、ＬｉＢＦ3（ＣＦ3）、ＬｉＢ（Ｃ2Ｆ5）4、ＬｉＢＦ（Ｃ2Ｆ5）3、ＬｉＢＦ2（Ｃ2Ｆ5）2、ＬｉＢＦ3（Ｃ2Ｆ5）などの、フッ素原子の一部をパーフルオロアルキル基で置換した無機フッ化物塩等の、含フッ素有機リチウム塩などが例示される。なおこれらの溶質は混合して用いてもよい。
【００３１】
さらに電解質として、ポリエチレンオキシド、ポリアクリロニトリルなどのポリマー電解質に電解液を含浸したゲル状ポリマー電解質や、ＬｉＩ、Ｌｉ3Ｎなどの無機固体電解質が例示される。本発明における電解質は、イオン導電性を発現させる溶質としてのリチウム化合物とこれを溶解・保持する溶媒が電池の充電時や放電時あるいは保存時の電圧で分解しない限り、制約なく用いることができる。
【００３２】
本発明における正極活物質としては、ＬｉＣｏＯ2、ＬｉＮｉＯ2、ＬｉＭｎ2Ｏ4、ＬｉＭｎＯ2、ＬｉＣｏ0.5Ｎｉ0.5Ｏ2、ＬｉＮｉ0.7Ｃｏ0.2Ｍｎ0.1Ｏ2などのリチウム含有遷移金属酸化物や、ＭｎＯ2などのリチウムを含有していない金属酸化物が例示される。また、この他にも、リチウムを電気化学的に挿入、脱離する物質であれば、制限なく用いることができる。
【発明の効果】
【００３３】
本発明によれば、電解液の分解及び活物質の劣化を抑制し、サイクル特性を向上させることができる。
【発明を実施するための最良の形態】
【００３４】
以下、本発明を実施例に基づいてさらに詳細に説明するが、本発明は以下の実施例に何ら限定されるものではなく、その要旨を変更しない範囲において適宜変更して実施することが可能なものである。
【００３５】
（実験１）
〔負極の作製〕
ジルコニウム銅合金（ジルコニウム含有量０．０１５〜０．０３重量％）からなる耐熱性銅合金圧延箔の表面に、電解法により銅を析出させることにより表面を粗面化した耐熱性銅合金箔（算術平均粗さＲａ０．２５μｍ、厚み３１μｍ）を集電体として用いた。この集電体の上に、図２に示すスパッタリング装置を用いて非結晶シリコン薄膜を堆積させた。
【００３６】
図２に示すように、チャンバー１１内に回転可能な円筒状の基板ホルダー１２が設けられており、この基板ホルダー１２の表面に集電体を取り付けた。また、チャンバー１１内にはＳｉスパッタ源１３が設けられており、Ｓｉスパッタ源１３にＤＣパルス電源１４が接続されている。また、チャンバー１１内には、Ａｒガスを導入するためのガス導入口１６が設けられており、チャンバー１１内を排気するための排気口１７が設けられている。
【００３７】
排気口１７から真空排気することにより、チャンバー内を１×１０-4Ｐａまで排気した後、Ａｒガスをガス導入口１６からチャンバー１１内に導入してガス圧力を安定させ、ガス圧力が安定した状態で、Ｓｉスパッタ源１３にＤＣパルス電源１４から直流パルスを印加し、プラズマ１５を発生させて、基板ホルダー１２の表面に取り付けた集電体上に、非結晶シリコン薄膜を堆積させた。具体的な薄膜堆積条件は、表２に示す通りである。
【００３８】
【表２】
2006185829.tif 000004
【００３９】
薄膜を厚み３．５μｍとなるまで堆積させた後、集電体を基板ホルダー１２から取り外し、薄膜と集電体を共に２．５ｃｍ×２．５ｃｍの大きさに切り取り、これに負極タブを取り付けて、負極を作製した。
【００４０】
〔正極の作製〕
ＬｉＣｏＯ2粉末９０重量部、及び導電剤としての人造黒鉛粉末５重量部を、結着剤としてのポリテトラフルオロエチレン５重量部を含む５重量％のＮ−メチルピロリドン水溶液に混合し、正極合剤スラリーとした。このスラリーをドクターブレード法により、正極集電体であるアルミニウム箔（厚み１８μｍ）の２ｃｍ×２ｃｍの領域の上に塗布した後乾燥し、正極活物質層を形成した。正極活物質層を塗布しなかったアルミニウム箔の領域の上に正極タブを取り付け、正極を作製した。
【００４１】
〔非水電解液の作製〕
プロピレンカーボネートと、以下に示す構造を有する環状フォスファゼン誘導体とを９：１及び８：２の体積比となるように混合した溶媒にＬｉＰＦ6を１モル／リットルとなるように溶解し、非水電解液ａ１及びａ２をそれぞれ作製した。
【００４２】
また、プロピレンカーボネートとジエチルカーボネートを９：１の体積比で混合した溶媒に、ＬｉＰＦ6を１モル／リットルとなるように溶解し、非水電解液ｂ１を作製した。
【００４３】
【化２】
2006185829.tif 000005
【００４４】
〔リチウム二次電池の作製〕
上記の負極、正極、及び非水電解液を用いて、図３及び図４に示すリチウム二次電池を作製した。図３は正面図であり、図４は電池内の電極群の構造を示す断面図である。図４に示すように、負極３の銅からなる負極集電体３ｂの上には、負極活物質層３ａが設けられている。負極３の両側には、セパレータ２を介して、正極１がそれぞれ配置されている。正極１のアルミニウムからなる正極集電体１ｂの上には、正極活物質層１ａが設けられており、正極活物質層１ａと、負極活物質層３ａが、セパレータ２を介して対向している。セパレータ２としては、多孔質ポリエチレンが設けられている。
【００４５】
負極集電体３ｂには、ニッケルからなる負極タブ３ｃが取り付けられている。また、正極集電体１ｂには、アルミニウムからなる正極タブ１ｃが取り付けられている。
【００４６】
図３に示すように、リチウム二次電池は、図４に示す電極群を、アルミニウムラミネートからなる外装体４内に挿入し、上記非水電解液を５００μｌ注入した後、外装体４の封止部４ａを封止して、設計容量１０ｍＡｈのリチウム二次電池を作製した。なお、正極タブ１ｃ及び負極タブ３ｃは、外装体４の外部に出るように設けられている。なお、非水電解液ａ１、ａ２及びｂ１に対応する電池をそれぞれ電池Ａ１、Ａ２及びＢ１とした。
【００４７】
〔サイクル特性の評価〕
上記の電池Ａ１、Ａ２及びＢ１について、充放電サイクル特性を評価した。各電池を２５℃において、電流値１０ｍＡで４．２Ｖまで充電した後、電流値１０ｍＡで２．７５Ｖまで放電し、これを１サイクルの充放電とした。各サイクルにおける放電容量を図１に示す。
【００４８】
図１に示す結果から明らかなように、本発明に従い環状フォスファゼン誘導体を非水電解液に含有させた電池Ａ１及びＡ２は、環状フォスファゼン誘導体を含有させていない比較電池Ｂ１よりもサイクル特性に優れていることがわかる。
【００４９】
また、環状フォスファゼン誘導体を２０体積％含有させた電解液ａ２を用いた電池Ａ２は、環状フォスファゼン誘導体を１０体積％含有させた電解液ａ１を用いた電池Ａ１と比較して、１００サイクル後の容量は優れるものの、１サイクル目の容量は低く、かつ安定して得られていないことがわかる。
【図面の簡単な説明】
【００５０】
【図１】本発明に従う実施例のリチウム二次電池のサイクル特性評価結果を示す図。
【図２】本発明に従う実施例において負極作製のために用いたスパッタリング装置を示す模式図。
【図３】本発明に従う実施例のリチウム二次電池を示す正面図。
【図４】図３に示すリチウム二次電池に用いた電極群を示す断面図。
【符号の説明】
【００５１】
１…正極
１ａ…正極活物質層
１ｂ…正極集電体
１ｃ…正極タブ
２…セパレータ
３…負極
３ａ…負極活物質層
３ｂ…負極集電体
３ｃ…負極タブ
４…外装体
４ａ…封止部
【図１】
2006185829.tif 000009
【図２】
2006185829.tif 000010
【図３】
2006185829.tif 000011
【図４】
2006185829.tif 000012